(57)【要約】【課題】  主収縮方向に高い熱収縮率を有し、非収縮方向は小さい熱収縮率を示し、エージング前後の収縮率の変化が小さい熱収縮性ポリエステルフィルム、及び該熱収縮ポリエステルフィルムを生産するための原料を提供することを課題としている。【解決手段】  以下の要件（１）〜（４）を満足し、フィルム製造用に用いられることを特徴とする非晶性のフィルム用共重合ポリエステル原料。（１）エチレンテレフタレートを主たる構成成分とし、全ポリエステル樹脂成分中においてグリコール成分の合計量を１００ｍｏｌ％としたとき、ネオペンチルグリコールを１５ｍｏｌ％以上３０ｍｏｌ％以下含有している。（２）全ポリエステル樹脂成分中においてグリコール成分の合計量１００ｍｏｌ％中にジエチレングリコール由来の構成ユニットを７ｍｏｌ％以上１５ｍｏｌ％以下含有している。（３）原料の極限粘度が０．６０ｄｌ／ｇ以上０．７０ｄｌ／ｇ未満。（４）ガラス転移温度が６０℃以上７０℃以下。【選択図】なし【特許請求の範囲】
【請求項１】
以下の要件（１）〜（４）を満足し、フィルム製造用に用いられることを特徴とする非晶性のフィルム用共重合ポリエステル原料。
（１）エチレンテレフタレートを主たる構成成分とし、全ポリエステル樹脂成分中においてグリコール成分の合計量を１００ｍｏｌ％としたとき、ネオペンチルグリコールを１５ｍｏｌ％以上３０ｍｏｌ％以下含有している。
（２）全ポリエステル樹脂成分中においてグリコール成分の合計量１００ｍｏｌ％中にジエチレングリコール由来の構成ユニットを７ｍｏｌ％以上１５ｍｏｌ％以下含有している。
（３）原料の極限粘度が０．６０ｄｌ／ｇ以上０．７０ｄｌ／ｇ未満。
（４）ガラス転移温度が６０℃以上７０℃以下。
【請求項２】
厚さ３０μｍのフィルム状とした際に、フィルム１０平方メートル当りのフィルム長手方向、またはフィルム幅方向への大きさ１ｍｍ以上の欠点数が平均１．５個以下であることを特徴とする請求項１に記載のフィルム用共重合ポリエステル原料。
【請求項３】
原料をせん断速度６０８０／Ｓ、２５０℃で測定した時の溶融粘度が１８０Ｐａ・Ｓ以下、せん断速度６０８０／Ｓ、２３０℃で測定した時の溶融粘度が３５０Ｐａ・Ｓ以下であることを特徴とする請求項１または２に記載のフィルム用共重合ポリエステル原料。
【請求項４】
請求項１〜３のいずれかに記載の非晶性の共重合ポリエステル原料を含有すると共に、以下の要件（１）〜（５）を満たす熱収縮性ポリエステルフィルム。
（１）フィルムの極限粘度が０．５７ｄｌ／ｇ以上０．６７ｄｌ／ｇ以下
（２）９０℃の温水にフィルムを１０秒間浸漬したときの温湯熱収縮率が、フィルム主収縮方向で５５％以上８５％以下
（３）８０℃の温水にフィルムを１０秒間浸漬したときの温湯熱収縮率が、フィルム主収縮方向と直交する方向で−１０％以上１％以下
（４）９０℃の熱風下で測定したフィルム主収縮方向の最大収縮応力が２ＭＰａ以上７ＭＰａ以下
（５）熱収縮性ポリエステルフィルムを温度３０℃、相対湿度６５％の雰囲気下で６７２時間エージングした後の７０℃の温水にフィルムを１０秒間浸漬したときのフィルム主収縮方向の温湯熱収縮率が、エージング前と比較して収縮率の差が０％以上５％以下
【請求項５】
フィルムの長手方向及び幅方向の１ｍ長で測定した平均厚みムラがいずれも１０％以下であることを特徴とする請求項４に記載の熱収縮性ポリエステル系フィルム。
【請求項６】
請求項４〜５のいずれかに記載の熱収縮性ポリエステル系フィルムを用いた熱収縮性ラベル。
【請求項７】
請求項６に記載の熱収縮性ラベルで、包装対象物の少なくとも外周の一部を被覆して熱収縮させて形成されることを特徴とする包装体。
【発明の詳細な説明】
【技術分野】
【０００１】
本発明は、熱収縮性ラベル用途に好適な熱収縮性ポリエステル系フィルム、およびその製造方法、フィルム用原料に関する。
【背景技術】
【０００２】
近年、ガラス瓶またはプラスチックボトル等の保護と商品の表示を兼ねたラベル包装、キャップシール、集積包装等の用途に、耐熱性が高く、焼却が容易であり、耐溶剤性に優れたポリエステル系の熱収縮性フィルムが、収縮ラベルとして広範に利用されるようになってきており、ＰＥＴ（ポリエチレンテレフタレート）ボトル容器等の増大に伴って、使用量が増加している傾向にある。【０００３】
これまで、熱収縮性ポリエステル系フィルムとしては、幅方向に大きく収縮させるものが広く利用されている。また、収縮仕上がり性を良好にするため、非収縮方向である長手方向の収縮率をマイナス（いわゆる、加熱により伸びる）も知られている（特許文献１）。【０００４】
様々な容器に対応できるように収縮率を高くした熱収縮フィルムの短所として、常温で保管した後（エージング後）に自然収縮率が高くなる（特許文献２、特許文献３）、７０℃で測定した時の温湯収縮率が低下するという課題が有る。特許文献２では二軸延伸する生産方法を採用し、二軸配向と縦延伸後の冷却強化を行うことで自然収縮率を良化させているが、７０℃で測定した時のエージング前後の温湯収縮率が記載されていない。特許文献３では自然収縮率が良化しているが、自然収縮率の良化に関する技術的な知見は不明である。また７０℃収縮率のエージング前後の値に関しては不明である。７０℃の収縮率の低下が大きいと、収縮させる時の初期収縮率が異なり、収縮仕上り性が悪くなる問題が有る。特に熱伝達係数が低い熱風を用いた収縮装置では、熱風による初期収縮率が異なると、仕上り時の収縮不足、ラベルの歪みが生じて好ましくない。【０００５】
特許文献４に記載されているような長手方向に熱収縮するフィルムは、一般的に加熱されたロールの速度差を用いてロール間で延伸される為、幅方向に収縮するフィルムに対して延伸時の変形速度が速い。延伸時の変形速度が速いと、延伸時に延伸と直交方向（非収縮方向）へネッキング力が生じ、非収縮方向の熱収縮率も高くなり好ましくない。その為、ネッキング力を抑制する事が重要である。ネッキンング力を抑制する方策として高温延伸が知られている。しかし高温延伸を行ってフィルム延伸応力を小さくする（ネッキング力を抑制する）と、延伸方向の分子配向も小さくなり主収縮方向の熱収縮率が小さくなると共に、厚みムラが悪化して好ましくない。
また延伸時の変形速度を遅くするよう、ロール間の間隔を広くすると、ネックインが生じて延伸後のフィルム幅方向の特性が大きく異なり好ましくない。
上記の欠点を改善可能なポリエステル原料は、これまでに見出されていない。
【先行技術文献】
【特許文献】
【０００６】
【特許文献１】特公平５-３３８９５号公報
【特許文献２】特許第４４１１５５６号公報
【特許文献３】特許第５２４９９９７号公報
【特許文献４】特開２０１１−７９２２９号公報
【発明の概要】
【発明が解決しようとする課題】
【０００７】
本発明は、主収縮方向に高い熱収縮率を有し、かつ エージングしても自然収縮率や収縮率の変化が小さく、収縮応力が低くて厚みムラが良好な熱収縮性ポリエステルフィルムを提供することを課題としている。また該熱収縮性ポリエステルフィルムを得るための原料を提供することを課題としている。
【課題を解決するための手段】
【０００８】
上記課題を解決してなる本発明は以下の構成よりなる。
１．以下の要件（１）〜（４）を満足し、フィルム製造用に用いられることを特徴とする非晶性のフィルム用共重合ポリエステル原料。
（１）エチレンテレフタレートを主たる構成成分とし、全ポリエステル樹脂成分中においてグリコール成分の合計量を１００ｍｏｌ％としたとき、ネオペンチルグリコールを１５ｍｏｌ％以上３０ｍｏｌ％以下含有している。
（２）全ポリエステル樹脂成分中においてグリコール成分の合計量１００ｍｏｌ％中にジエチレングリコール由来の構成ユニットを７ｍｏｌ％以上１５ｍｏｌ％以下含有している。
（３）原料の極限粘度が０．６０ｄｌ／ｇ以上０．７０ｄｌ／ｇ未満。
（４）ガラス転移温度が６０℃以上７０℃以下。
２．厚さ３０μｍのフィルム状とした際に、フィルム１０平方メートル当りのフィルム長手方向、またはフィルム幅方向への大きさ１ｍｍ以上の欠点数が平均１．５個以下であることを特徴とする１．に記載のフィルム用共重合ポリエステル原料。
３．原料をせん断速度６０８０／Ｓ、２５０℃で測定した時の溶融粘度が１８０Ｐａ・Ｓ以下、せん断速度６０８０／Ｓ、２３０℃で測定した時の溶融粘度が３５０Ｐａ・Ｓ以下であることを特徴とする１．または２．に記載のフィルム用共重合ポリエステル原料。
４．前記１〜３のいずれかに記載の非晶性の共重合ポリエステル原料を含有すると共に、以下の要件（１）〜（５）を満たす熱収縮性ポリエステルフィルム。
（１）フィルムの極限粘度が０．５７ｄｌ／ｇ以上０．６７ｄｌ／ｇ以下
（２）９０℃の温水にフィルムを１０秒間浸漬したときの温湯熱収縮率が、フィルム主収縮方向で５５％以上８５％以下
（３）８０℃の温水にフィルムを１０秒間浸漬したときの温湯熱収縮率が、フィルム主収縮方向と直交する方向で−１０％以上１％以下
（４）９０℃の熱風下で測定したフィルム主収縮方向の最大収縮応力が２ＭＰａ以上７ＭＰａ以下
（５）熱収縮性ポリエステルフィルムを温度３０℃、相対湿度６５％の雰囲気下で６７２時間エージングした後の７０℃の温水にフィルムを１０秒間浸漬したときのフィルム主収縮方向の温湯熱収縮率が、エージング前と比較して収縮率の差が０％以上５％以下
５．フィルムの長手方向及び幅方向の１ｍ長で測定した平均厚みムラがいずれも１０％以下であることを特徴とする４．に記載の熱収縮性ポリエステル系フィルム。
６．前記４．〜５．のいずれかに記載の熱収縮性ポリエステル系フィルムを用いた熱収縮性ラベル。
７．前記６．に記載の熱収縮性ラベルで、包装対象物の少なくとも外周の一部を被覆して熱収縮させて形成されることを特徴とする包装体。
【発明の効果】
【０００９】
本発明の熱収縮性ポリエステル系フィルムは、高い収縮率を有するだけでなく、エージング後の７０℃で測定した時の収縮率の低下が小さい。その為、エージング前後のフィルムを用いても同じ収縮条件で連続して工業的に安定して収縮させる事が可能である。【００１０】
本発明の原料は、樹脂温度２３０℃でも極限粘度が低いので溶融粘度も低くなる。その為、通常のポリエステル原料より低い温度で押出しが可能である。したがって、グリコール成分の合計量１００ｍｏｌ％中にジエチレングリコール由来の構成ユニットを７ｍｏｌ％以上１５ｍｏｌ％以下とジエチレングリコールを多く含有しているにも関わらず、厚さ３０μｍのフィルム状とした際に、フィルム１０平方メートル当りのフィルム長手方向、またはフィルム幅方向への大きさ１ｍｍ以上の欠点数が平均１．５個以下と少なくすることが可能である。【００１１】
本発明の熱収縮性ポリエステル系フィルムは、高い収縮率を有するだけでなく、収縮応力が低く、厚みムラが良好である。その為、薄肉化された容器にも適しており、従来よりも広い対象物を包装する事が可能な熱収縮性フィルムを提供することができた。【００１２】
また、本発明の熱収縮性ポリエステル系フィルムは、単層の熱収縮性ポリエステルフィルムだけでなく、本発明の熱収縮性ポリエステルフィルム層を有し、異なる樹脂層と積層した積層熱収縮性フィルムも本発明に包含される。【００１３】
そして、本発明の熱収縮性ポリエステル系フィルムから得られたラベルで包装された包装体は、美麗な外観を有するものである。
【発明を実施するための形態】
【００１４】
以下、本発明の熱収縮性ポリエステル系フィルムについて詳しく説明する。尚、熱収縮性ポリエステル系フィルムの製造方法は、後に詳述するが、熱収縮性フィルムは通常、ロール等を用いて搬送し、延伸することにより得られる。このとき、フィルムの搬送方向を長手方向と称し、前記長手方向に直交する方向をフィルム幅方向と称する。従って、以下で示す熱収縮性ポリエステル系フィルムの幅方向とは、ロール巻き出し方向に対し垂直な方向であり、フィルム長手方向とは、ロールの巻き出し方向に平行な方向をいう。
【００１５】
より高収縮なフィルムを得るための手法の一つに、フィルム中で非晶成分となりうるユニットを構成するモノマー成分（以下、単に非晶成分）量を増やすという手段がある。従来の横一軸延伸法で得られるフィルムでは、非晶成分量を増やすことで、それに見合った収縮率の増加が認められていた。しかし、非晶成分量を単純に増やすと高収縮が可能であるが、エージングにより、自然収縮率の増加、７０℃程度の低温で測定する収縮率が低下する等の悪さが発生することが判明した。また非晶成分量を増すと厚みむらが悪くなり、フィルム製品ロールの外観を損なうことが判明した。そこで本発明者らはジエチレングリコール（以下、単に「ＤＥＧ」とも表す。）に着目した。
【００１６】
ジエチレングルコールが多くなると、耐熱性が悪くなり、溶融押出しで異物の吐出が増える為これまで積極的に使用されていなかった。しかし本発明者らは、ポリエステル樹脂の構成ユニットとしてジエチレングリコールを使用するとフィルム延伸時の延伸応力が低下し、更にエージング後の７０℃程度の低温で測定する収縮率の低下を抑制できることが分かった。
【００１７】
本発明の熱収縮性ポリエステル系フィルムの製造用に用いられる非晶性の共重合ポリエステルは、エチレンテレフタレートユニットを主たる構成成分とするものである。ここで、主たる構成成分とするとは、全構成成分中の５０モル％以上となることをさす。エチレンテレフタレートユニットは、ポリエステルの構成ユニット１００モル％中、５０モル％以上が好ましく、６０モル％以上がより好ましく、７０モル％以上がさらに好ましい。
【００１８】
本発明のポリエステルを構成するテレフタル酸以外の他のジカルボン酸成分としては、イソフタル酸、オルトフタル酸、２，６−ナフタレンジカルボン酸等の芳香族ジカルボン酸、アジピン酸、アゼライン酸、セバシン酸、デカンジカルボン酸等の脂肪族ジカルボン酸、および１，４−シクロヘキサンジカルボン酸等の脂環式ジカルボン酸等を挙げることができる。全ポリエステル樹脂中における多価アルコール成分１００モル％中および多価カルボン酸成分１００モル％中（すなわち、合計２００モル％中）、テレフタル酸成分は８０モル％以上が好ましく、８５モル％以上がより好ましく、９０モル％以上がさらに好ましく、９５モル％以上が特に好ましい。本発明においては、テレフタル酸以外の他のジカルボン酸成分は含有しないこと（即ちテレフタル酸１００モル％）が最も好ましい。
【００１９】
ここで、上記の「非晶質成分となり得る」の用語の解釈について詳細に説明する。
【００２０】
本発明において、「非晶性ポリマー」とは、具体的にはＤＳＣ（示差走査熱量分析装置）における測定で融解による吸熱ピークを有さない場合を指す。非晶性ポリマーは実質的に結晶化が進行しておらず、結晶状態をとりえないか、結晶化しても結晶化度が極めて低いものである。
【００２１】
また、本発明において「結晶性ポリマー」とは上記の「非晶性ポリマー」ではないもの、即ち、ＤＳＣ示差走査熱量分析装置における測定で融解による吸熱ピークを有する場合を指す。結晶性ポリマーは、ポリマーが昇温すると結晶化されうる、結晶化可能な性質を有する、あるいは既に結晶化しているものである。
【００２２】
一般的には、モノマーユニットが多数結合した状態であるポリマーについて、ポリマーの立体規則性が低い、ポリマーの対称性が悪い、ポリマーの側鎖が大きい、ポリマーの枝分かれが多い、ポリマー同士の分子間凝集力が小さい、などの諸条件を有する場合、非晶性ポリマーとなる。しかし存在状態によっては、結晶化が十分に進行し、結晶性ポリマーとなる場合がある。例えば、側鎖が大きいポリマーであっても、ポリマーが単一のモノマーユニットから構成される場合、結晶化が十分に進行し、結晶性となり得る。そのため、同一のモノマーユニットであっても、ポリマーが結晶性になる場合もあれば、非晶性になる場合もあるため、本発明では「非晶質成分となり得るモノマー由来のユニット」という表現を用いた。
【００２３】
ここで、本発明においてモノマーユニットとは、１つの多価アルコール分子および１つの多価カルボン酸分子から誘導されるポリマーを構成する繰り返し単位のことである。
【００２４】
テレフタル酸とエチレングリコールからなるモノマーユニット（エチレンテレフタレートユニット）がポリマーを構成する主たるモノマーユニットである場合、イソフタル酸とエチレングリコールからなるモノマーユニット、テレフタル酸とネオペンチルグリコールからなるモノマーユニット、テレフタル酸と１．４−シクロヘキサンジメタノールからなるモノマーユニット、イソフタル酸とブタンジオールからなるモノマーユニット等が、上記の非晶質成分となり得るモノマー由来のユニットとして挙げられる。
【００２５】
また、３価以上の多価カルボン酸（例えば、トリメリット酸、ピロメリット酸およびこれらの無水物等）をポリエステルに含有させないことが好ましい。これらの多価カルボン酸を含有するポリエステルを使用して得た熱収縮性ポリエステル系フィルムでは、必要な高収縮率を達成しにくくなる。
【００２６】
本発明のポリエステルを構成するエチレンテレフタレートユニット以外のジオール成分としては、１，３−プロパンジオール、２，２−ジエチル−１，３−プロパンジオール、２−ｎ−ブチル−２−エチル−１，３−プロパンジオール、２，２−イソプロピル−１，３−プロパンジオール、２，２−ジ−ｎ−ブチル−１，３−プロパンジオール、１，４−ブタンジオール、ヘキサンジオール、ネオペンチルグリコール、ヘキサンジオール等の脂肪族ジオール、１，４−シクロヘキサンジメタノール等の脂環式ジオール、ビスフェノールＡ等の芳香族系ジオール等を挙げることができる。
【００２７】
本発明の熱収縮性ポリエステル系フィルムの製造用に用いられる非晶性の共重合ポリエステルは、ジエチレングリコール由来の構成ユニットを含む必要がある。ジエチレングリコール由来の構成ユニットは、ポリエステルの構成ユニット１００モル％中、７モル％以上が好ましく、８モル％以上がより好ましく、９モル％以上がさらに好ましく、１０モル％以上が特に好ましい。ジエチレングリコール由来の構成ユニットの上限は１５モル％以下であることが好ましく、１４モル％以下がより好ましく、１３モル％以下であることがさらに好ましい。ジエチレングリコール由来の構成ユニットは、ポリエステルのガラス転移温度を低下させて熱収縮性ポリエステルフィルムの低温域での熱収縮率を増加させる成分であると共に、ジエチレングリコール由来の構成ユニットを７モル％以上含有する場合、エージング後の７０℃で測定した収縮率の低下や収縮応力の低減のような本発明の効果が向上するため好ましい。一方、ジエチレングリコール成分が１５モル％より多く含有する場合、エージング後の７０℃で測定した収縮率の低下に対する改善効果は大きくなく、またフィルム中の劣化物や欠点が増えてしまうため好ましくない。
【００２８】
また、ポリエステルは、全ポリエステル樹脂中における多価アルコール成分１００モル％中および多価カルボン酸成分１００モル％中（すなわち、合計２００モル％中）の非晶成分の合計が１５モル％以上、好ましくは１６モル％以上、より好ましくは１７モル％以上である。また非晶成分の合計の上限は３０モル％以下、好ましくは２９モル％以下、より好ましくは２８モル％以下である。ジエチレングリコール由来の構成ユニットや非晶成分量を上記範囲にすることにより、ガラス転移点（Ｔｇ）を６０〜７０℃に調整したポリエステルが得られる。Tgが低いと常温でフィルムの分子が動きフィルム物性が変わるので、６１℃以上が好ましく、６２℃以上は更に好ましい。またＴｇが高いと７０℃温湯収縮率は低くなってしまうので、６９℃以下が好ましく、６８℃以下は更に好ましい。
【００２９】
なお、ポリエステルには、炭素数８個以上のジオール（例えば、オクタンジオール等）、または３価以上の多価アルコール（例えば、トリメチロールプロパン、トリメチロールエタン、グリセリン、ジグリセリン等）を含有させないことが好ましい。これらのジオール、または多価アルコールを含有するポリエステルを使用して得た熱収縮性ポリエステル系フィルムでは、必要な高収縮率を達成しにくくなる。また、ポリエステルには、トリエチレングリコール、ポリエチレングリコールをできるだけ含有させないことも好ましい。またポリエステルは、全ポリエステル樹脂中における多価アルコール成分１００モル％中および多価カルボン酸成分１００モル％中（すなわち、合計２００モル％中）の非晶成分は、共重合する方が好ましい。共重合することにより原料偏析の懸念が無くなり、フィルム原料組成が変動によるフィルム物性の変化を防ぐことが可能である。さらに共重合することによりエステル交換が進むことで、非晶成分量が増えて主収縮方向の収縮率を高くするのに有利である。
【００３０】
本発明の熱収縮性ポリエステル系フィルムを形成する樹脂の中には、必要に応じて各種の添加剤、例えば、ワックス類、酸化防止剤、帯電防止剤、結晶核剤、減粘剤、熱安定剤、着色用顔料、着色防止剤、紫外線吸収剤等を添加することができる。
【００３１】
本発明の熱収縮性ポリエステル系フィルムを形成する樹脂の中には、フィルムの作業性（滑り性）を良好にする滑剤としての微粒子を添加することが好ましい。微粒子としては、任意のものを選択することができるが、例えば、無機系微粒子としては、シリカ、アルミナ、二酸化チタン、炭酸カルシウム、カオリン、硫酸バリウム等、有機系微粒子としては、例えば、アクリル系樹脂粒子、メラミン樹脂粒子、シリコーン樹脂粒子、架橋ポリスチレン粒子等を挙げることができる。微粒子の平均粒径は、０．０５〜３．０μｍの範囲内（コールターカウンタにて測定した場合）で、必要に応じて適宜選択することができる。
含有量は例えばシリカなら、５０ｐｐｍ以上３０００ｐｐｍ以下なら微粒子の平均粒径を上記の範囲に調整することが可能である。シリカの含有量は好ましくは２００ｐｐｍ以上であり、更に好ましくは３００ｐｐｍ以上である。シリカの含有量が多すぎると透明性が損なわれるので、透明性を必要とするフィルムは  ２０００ｐｐｍ以下が好ましく１５００ｐｐｍ以下が更に好ましい。
【００３２】
熱収縮性ポリエステル系フィルムを形成する樹脂の中に上記粒子を配合する方法としては、例えば、ポリエステル系樹脂を製造する任意の段階において添加することができるが、エステル化の段階、もしくはエステル交換反応終了後、重縮合反応開始前の段階でエチレングリコール等に分散させたスラリーとして添加し、重縮合反応を進めるのが好ましい。また、ベント付き混練押出し機を用いてエチレングリコールまたは水等に分散させた粒子のスラリーとポリエステル系樹脂原料とをブレンドする方法、または混練押出し機を用いて、乾燥させた粒子とポリエステル系樹脂原料とをブレンドする方法等によって行うのも好ましい。
【００３３】
本発明の熱収縮性ポリエステル系フィルムには、フィルム表面の接着性を良好にするためにコロナ処理、コーティング処理や火炎処理等をすることも可能である。
【００３４】
次に、本発明の非晶性の共重合ポリエステル原料、熱収縮性ポリエステル系フィルムの特性を説明する。
【００３５】
本発明の非晶性の共重合ポリエステル原料の極限粘度は０．６ｄｌ／ｇ以上０．７ｄｌ／ｇ未満であることが好ましい。この範囲の極限粘度として、後述の溶融押し出し条件と組み合せることで熱収縮性ポリエステル系フィルムの極限粘度を０．５７ｄｌ／ｇ以上０．６７ｄｌ／ｇ以下に調整することが可能となる。
熱収縮性ポリエステル系フィルムの極限粘度が０．５７ｄｌ／ｇ未満だと、フィルムの生産工程において延伸し難くなり、所謂破断という現象が生じ、生産性が悪くなるので好ましくない。熱収縮性ポリエステル系フィルムの極限粘度は０．５９ｄｌ／ｇ以上が好ましく、０．６１ｄｌ／ｇ以上がより好ましい。なお、熱収縮性ポリエステル系フィルムの極限粘度が０．６７ｄｌ／ｇより高くても問題無いが、原料の極限粘度の上限が０．７ｄｌ／ｇの為、フィルムの極限粘度の上限を０．６７ｄｌ／ｇとした。非晶性の共重合ポリエステル原料の極限粘度と熱収縮性ポリエステル系フィルムの極限粘度の上限をこれらの範囲内とすることにより、前述のように、特に長手方向を主収縮方向とする熱収縮性フィルムをロール間延伸により製造する際に、長手方向の延伸応力を低減できると共に延伸方向と直交する方向のネッキング力を抑制することが可能となり、長手方向の収縮応力が低くかつ厚みムラが良好なフィルムを製造することができる。
【００３６】
本発明の非晶性の共重合ポリエステル原料のせん断速度６０８０／Ｓ、２５０℃で測定した時の溶融粘度は１８０Ｐａ・Ｓ以下であることが好ましい。またせん断速度６０８０／Ｓ、２３０℃で測定した時の溶融粘度は３５０Ｐａ・Ｓ以下であることが好ましい。溶融粘度が高いと、樹脂温度を高くしないと押出しが困難となるが、本発明のようにジエチレングリコールが多い原料では樹脂温度が高いと、押出し後のフィルムやシートの異物が多くなり好ましくない。従って樹脂温度は２４０℃以下が好ましく、更に好ましくは２３０℃以下である。樹脂温度の下限は原料の融点温度であるが、本発明の原料では融点が明確では無く、２１０℃では溶融しているので、２１０℃を下限とする。
また２５０℃で測定した時の溶融粘度が１８０Ｐａ・Ｓより高い場合、２３０℃で測定した時の溶融粘度が３５０Ｐａ・Ｓより高い場合は、原料を溶融押出す機械の負荷が大きくなり、設備が大型化するので好ましくない。好ましくは２３０℃で測定した時に３３０Ｐａ・Ｓ以下であり、更に好ましくは３１０Ｐａ・Ｓ以下である。
また溶融粘度が低すぎると、溶融樹脂の吐出部でせん断応力が低くなり厚みムラの原因となり好ましくない。２５０℃で測定した時の溶融粘度は、好ましくは１００Ｐａ・Ｓ以上であり、更に好ましくは１１０Ｐａ・Ｓ以上である。
【００３７】
本発明の熱収縮性ポリエステル系フィルムは、９０℃の温湯中に、無荷重状態で１０秒間浸漬し、フィルムを直ちに２５℃±０．５℃の水中に１０秒間浸漬させた後、収縮前後の長さから、下記式１により算出したフィルムの幅方向（主収縮方向）の熱収縮率（すなわち、９０℃の温湯熱収縮率）が、５５％以上８５％以下である。
熱収縮率＝｛（収縮前の長さ−収縮後の長さ）／収縮前の長さ｝×１００（％） （式１）
【００３８】
９８℃における主収縮方向の温湯熱収縮率が５５％未満であると、容器全体を覆う（いわゆるフルラベル）高収縮のフィルムに対する要求に対応できない上に、収縮量が小さいため、ラベルとして用いた場合に、熱収縮後のラベルに歪み、収縮不足、シワ、弛み等が生じてしまう。９０℃の温湯熱収縮率は５８％以上が好ましく、６１％以上がより好ましい。なお、９０℃における主収縮の温湯熱収縮率が８５％を超えるようなフィルムに対する要求度は低いため、温湯熱収縮率の上限を８５％とした。
【００３９】
また、本発明の熱収縮性ポリエステル系フィルムは、上記と同様にして測定されたフィルム主収縮方向と直交する方向（長手方向）の８０℃の温湯熱収縮率が、−１０％以上１％以下である。８０℃における主収縮方向と直交する方向の温湯熱収縮率が−１０％よりも小さいと、加熱によりフィルムの伸長する量が多過ぎて、容器のラベルとして使用する際に良好な収縮外観を得ることができないので好ましくなく、反対に、８０℃における主収縮方向と直交する方向の温湯熱収縮率が１％を超えると、熱収縮ラベルに米粒のようなシワや歪みが入り好ましくない。８０℃における主収縮方向と直交する方向の温湯熱収縮率の上限に関しては、０％以下が好ましい。
【００４０】
本発明の熱収縮性ポリエステル系フィルムは、９０℃の熱風下で測定したフィルム主収縮方向の最大収縮応力が２ＭＰａ以上７ＭＰａ以下である。なお、収縮応力の測定は実施例に記載の方法で行うものとする。
【００４１】
フィルム主収縮の９０℃での最大収縮応力が７ＭＰａを上回ると、ペットボトルの容器等では問題無いが、薄肉化した容器では収縮時に収縮応力により潰れが生じて好ましくない。９０℃の最大収縮応力は、６ＭＰａ以下がより好ましく、５ＭＰａ以下がさらに好ましい。また９０℃のフィルム主収縮方向の最大収縮応力は、２ＭＰａを下回ると、容器のラベルとして使用する際に、ラベルが弛んで容器に密着しないことがあるため、好ましくない。９０℃の最大収縮応力は、２．５ＭＰａ以上がより好ましく、３ＭＰａ以上がさらに好ましい。
【００４２】
本発明の非晶性の共重合ポリエステル原料を用いて得られた熱収縮フィルムは、厚さ３０μｍのフィルム状とした際に、１０平方メートル当りのフィルム長手方向または幅方向への大きさ１ｍｍ以上の欠点数が１．５個以下である。１．５個より多いと、印刷時に欠点（異物）の箇所がインキ抜けとなり、印刷後のラベルの外観を損うので好ましくない。１０平方メートル当りのフィルム長手方向または幅方向への欠点の大きさは、１個以下が好ましく、０．５個以下が更に好ましい。
【００４３】
本発明の熱収縮性ポリエステル系フィルムは、温度３０℃、湿度６５％で６７２時間エージングした後の７０℃の温水にフィルムを１０秒間浸漬したときの主収縮方向の温湯熱収縮率が、エージング前と比較して収縮率の差が０％以上５％以下であることが好ましい（下式２）。エージング前後７０℃の温湯収縮率の差が大きいと、エージング前後でフィルムを収縮させてラベルとする工程の温度条件が異なるので好ましくない。特に在庫によりエージング前後のフィルムが混合された場合、工業的に連続で熱収縮させると収縮仕上りの外観が異なるので好ましくない。エージングした後の７０℃の温水にフィルムを１０秒間浸漬したときの温湯熱収縮率が、エージング前と比較して収縮率の差４％以下が好ましく、３％以下がより好ましい。また最も望ましいのはエージング前後で温湯収縮率が変化しないことなので下限は０％とした。
熱収縮率の差＝（エージング前の温湯収縮率―エージング後の温湯収縮率）（％） （式２）
【００４４】
本発明の熱収縮性ポリエステル系フィルムは、フィルム製品の長手方向及び幅方向の１ｍ長で測定したときの式３で示す厚みムラは１０％以下が好ましい。厚みムラが１０％より高いと、製品ロールを印刷や加工するさいにシワや蛇行による見当ズレが生じてしまい好ましくない。厚みムラは８％以下が好ましく、６％以下がより好ましい。
厚みムラ＝（最大厚み−最小厚み）÷平均厚み×１００ （％） （式３）
【００４５】
本発明の熱収縮性ポリエステル系フィルムは、特に限定されないが、厚みが５μｍ以上５０μｍ以下であることが好ましい。厚みのより好ましい下限は６μｍである。
【００４６】
本発明の熱収縮性ポリエステル系フィルムは、上記したポリエステル原料を押出機により溶融押し出しして未延伸フィルムを形成し、その未延伸フィルムを幅方向に延伸して得ることができる。なお、ポリエステルは、前記した好適なジカルボン酸成分とジオール成分とを公知の方法で重縮合させることで得ることができる。また、通常は、チップ状のポリエステルをフィルムの原料として使用する。
【００４７】
原料樹脂を溶融押し出しする際には、ポリエステル原料をホッパードライヤー、パドルドライヤー等の乾燥機、または真空乾燥機を用いて乾燥するのが好ましい。そのようにポリエステル原料を乾燥させた後に、押出機を利用して、２３０〜２７０℃の温度で溶融しフィルム状に押し出す。押し出しに際しては、Ｔダイ法、チューブラー法等、既存の任意の方法を採用することができる。
【００４８】
そして、押し出し後のシート状の溶融樹脂を急冷することによって未延伸フィルムを得ることができる。なお、溶融樹脂を急冷する方法としては、溶融樹脂を口金から回転ドラム上にキャストして急冷固化することにより実質的に未配向の樹脂シートを得る方法を好適に採用することができる。
【００４９】
得られた未延伸の樹脂シートを、任意の主収縮方向にするため、縦延伸、または、横延伸を行う。
【００５０】
（縦延伸及び縦延伸後の弛緩）
縦延伸で製膜する場合は、以下の（１）及び（２）の方法を採用することにより、本願の共重合ポリエステルの性能をより好適に発現させることができるので好ましい。
（１）縦延伸条件の制御
横延伸は、ロールの速度差によって延伸される。加熱されたロール上でＴｇ以上Ｔｇ＋２０℃以下の温度にフィルムを予熱して、赤外線ヒータを用いてフィルムの温度がロール上より更に＋５〜２０℃なるようにし、速度差を用いて３．５〜６倍延伸することが好ましい。ロール上でフィルム温度がＴｇ未満だと、延伸時に延伸応力が高くなり破断が生じて好ましくない。Ｔｇ＋＋２０℃より高いとフィルムがロールに粘着し、厚みムラが悪くなるので好ましくない。
また赤外線ヒータ等を用いてフィルムの延伸温度を前記の範囲内で高くした方が好ましい。これはロール間で延伸する縦延伸は延伸間隔が短い為、延伸時の変形速度が速くなる。一方、厚みを良化するには応力―歪み曲線の応力比（最終延伸時の引張応力÷上降伏点応力）の値が高くなるのが好ましいので、延伸温度が高いと上降伏点応力が低くなり適正な範囲内に制御できるので好ましい。
【００５１】
（２）縦延伸後の長手方向への弛緩
縦延伸後に熱処理し、長手方向へ弛緩（リラックス）することが望ましい（０％はリラックス無しである）。リラックスをすることで長手方向の収縮率は若干低下するが、長手方向へ分子配向が緩和され、収縮応力の低下が可能となる。また延伸温度より高い温度で熱処理することにより、分子配向が緩和され、収縮応力の低下が可能となる。熱処理方法としては、加熱した炉を用いたり、ＭＤ延伸後のロール温度を高くしてフィルムを加熱する等がある。
【００５２】
（横延伸及び横延伸後の弛緩）
横延伸で製膜する場合は、以下の（３）及び（４）の方法を採用することにより、本願の共重合ポリエステルの性能をより好適に発現させることができるので好ましい。
（３）横延伸条件の制御
横延伸は、テンター内で幅方向の両端際をクリップによって把持した状態で、Ｔｇ＋１０℃以上Ｔｇ＋２５℃以下の温度にフィルムを予熱する。その後にTg以上Tg＋９℃以下となるように、冷却しながら幅方向へ３．５倍から６倍延伸することが好ましい。冷却しながら幅方向へ延伸することにより応力―歪み曲線の応力比（最終延伸時の引張応力÷上降伏点応力）の値が高くなり、幅方向の厚みムラの低減が可能となる。横延伸後は 延伸温度＋１℃〜＋１０℃で熱処理することが好ましい。熱処理温度が延伸温度より低いと分子配向の緩和が十分でなく、収縮応力の低下ができなくなり好ましくない。また熱処理温度が延伸温度＋１０℃よりも高いと、幅方向の収縮率が低下するので好ましくない。
【００５３】
（４）横延伸後の幅方向への弛緩
熱処理工程で、テンター内で幅方向の両端際をクリップによって把持した状態で、幅方向へ０％〜５％弛緩（リラックス）をすることが好ましい（０％はリラックス無しである）。リラックスをすることで幅方向の収縮率は若干低下するが、幅方向へ分子配向が緩和され、収縮応力の低下が可能となる。また最終熱処理工程で、延伸温度より高い温度で熱処理することにより、分子配向が緩和され、収縮応力の低下が可能となる。
【００５４】
本発明の包装体は、本発明の熱収縮性ポリエステル系フィルムから得られたミシン目またはノッチを有するラベルが、包装対象物の少なくとも外周の一部に被覆して熱収縮させて形成されるものである。包装対象物としては、飲料用のＰＥＴボトルを始め、各種の瓶、缶、菓子や弁当等のプラスチック容器、紙製の箱等を挙げることができる。なお、通常、それらの包装対象物に、熱収縮性ポリエステル系フィルムから得られるラベルを熱収縮させて被覆させる場合には、当該ラベルを約５〜７０％程度熱収縮させて包装体に密着させる。なお、包装対象物に被覆されるラベルには、印刷が施されていても良いし、印刷が施されていなくても良い。
【００５５】
本発明の熱収縮性ポリエステル系フィルムからラベルを作製する方法としては、長方形状のフィルムの片面の端部から少し内側に有機溶剤を塗布し、直ちにフィルムを丸めて端部を重ね合わせて接着してラベル状にするか、あるいは、ロール状に巻き取ったフィルムの片面の端部から少し内側に有機溶剤を塗布し、直ちにフィルムを丸めて端部を重ね合わせて接着して、チューブ状体としたものをカットしてラベル状とする。接着用の有機溶剤としては、１，３−ジオキソランあるいはテトラヒドロフラン等の環状エーテル類が好ましい。この他、ベンゼン、トルエン、キシレン、トリメチルベンゼン等の芳香族炭化水素、塩化メチレン、クロロホルム等のハロゲン化炭化水素やフェノール等のフェノール類あるいはこれらの混合物が使用できる。
【実施例】
【００５６】
次に、実施例および比較例を用いて本発明を具体的に説明するが、本発明は、これらの実施例の態様に何ら限定されるものではなく、本発明の趣旨を逸脱しない範囲で適宜変更することが可能である。なお、フィルムの評価方法を以下に示す。【００５７】
［熱収縮率（温湯熱収縮率）］
フィルムを１０ｃｍ×１０ｃｍの正方形に裁断し、所定の温度℃±０．５℃の温水中に無荷重状態で１０秒間浸漬して熱収縮させた後、２５℃±０．５℃の水中に１０秒間浸漬し、水中から引き出してフィルムの縦および横方向の寸法を測定し、下記式（１）にしたがって、それぞれ熱収縮率を求めた。
熱収縮率＝｛（収縮前の長さ−収縮後の長さ）／収縮前の長さ｝×１００（％） 式（１）【００５８】
［エージング前後の熱収縮率差］
上記式（１）と同様の方法で７０℃の温湯収縮率を求めた。その後 未測定のフィルム
を温度３０℃、湿度６５％の環境試験室で６７２時間エージングした後に、同様に７０℃の温水にフィルムを求めた。下記式（２）にしたがって、それぞれ熱収縮率の差を求めた。
熱収縮率の差＝（エージング前の温湯収縮率―エージング後の温湯収縮率）（％） （式２）【００５９】
［収縮応力］
熱収縮性フィルムから主収縮方向（幅方向）の長さが２００ｍｍ、幅２０ｍｍの短冊状フィルムサンプルを切り出し、東洋ボールドウィン社製（現社名オリエンテック）の加熱炉付き強伸度測定機テシロン万能試験機ＰＴＭ−２５０（オリエンテック社の登録商標）を用いて収縮応力を測定した。強伸度測定機の加熱炉は予め炉内を９０℃に加熱しておき、フィルムサンプルを把持するためのチャック間距離は１００ｍｍとした。サンプルを強伸度測定機のチャックに取り付ける際には、加熱炉の送風を一旦止めて加熱炉の扉を開け、長さ方向１５０ｍｍのサンプルの両端２５ｍｍずつをチャック間に挟み、チャック間距離は１００ｍｍとして、チャック間とサンプルの長さ方向とが一致し且つサンプルが水平となるように緩みなく固定した。サンプルをチャックに取り付けた後、速やかに加熱炉の扉を閉めて、送風を再開した。加熱炉の扉を閉め送風を再開した時点を収縮応力の測定開始時点とし、３０秒間測定した後の最大値を収縮応力（ＭＰａ）として求めた。【００６０】
［厚みムラ］
フィルムを測定したい方向に１ｍ×幅方向に４０ｍｍの短冊状にサンプリングし、ミクロン測定器株式会社製の連続接触式厚み計を用いて、５（ｍ／分）の速度でフィルム試料の長手方向に沿って連続的に厚みを測定した。下式３からフィルムの厚み斑を算出した。厚みムラ＝（最大厚み−最小厚み）÷平均厚み×１００ （％）   （式３）【００６１】
[極限粘度]
ポリエステル0.2gをフェノール／1,1,2,2-テトラクロルエタン（60/40（重量比））の混合溶媒50ml中に溶解し、30℃でオストワルド粘度計を用いて測定した。単位はdl/g。【００６２】
［溶融粘度］
キャピログラフ１Ｄ  ＰＭＤ−Ｃ  （株）東洋精機製作所を用いて樹脂を所定の温度（２５０℃、２３０℃）にして、せん断速度６０８０／Ｓの条件でＪＩＳ  Ｋ７１９９に準じて測定を行った。【００６３】
［欠点の数の数え方］
フィルムを幅方向に５０ｃｍ、長手方向に５０ｃｍのサイズにサンプリングを行った。カットされたフィルムを卓上型フィルム配向ビュワー（ユニチカ製）へ載せ偏光をかけた。その後、倍率１０倍のルーペを用いて１ｍｍ以上の欠点の数を数えた。同じように計１２０枚（３０平方メートル）のフィルムの欠点数を数えた。そして下式４からフィルム１０平方メートル辺りの欠点数の平均を求めた。
平均の欠点数＝全ての欠点数÷３  （個／１０平方メートル）  （式４）【００６４】
[非晶ユニット含有量]
熱収縮性フィルムをカミソリ刃で削り取りサンプリングを行った。サンプリングしたフィルム約５ｍｇを重クロロホルムとトリフルオロ酢酸の混合溶液（体積比９／１）０．７ｍｌに溶解し、1Ｈ−ＮＭＲ（ｖａｒｉａｎ製、ＵＮＩＴＹ５０）を使用して非晶ユニット（以下の例ではネオペンチルグリコールユニットおよびシクロヘキサンジメタノールユニット）の存在量を算出し、そのモル％（ポリオールユニットを１００モル％とした時のポリオール型非晶ユニットの割合と、ポリカルボン酸ユニットを１００モル％とした時のポリカルボン酸型非晶ニットの割合の合計）を求めた。フィルム中のポリマー量（質量％）と前記モル％との積を非晶ユニットの含有量（質量モル％）とした。【００６５】
［Ｔｇ（ガラス転移点）］
セイコー電子工業社製の示差走査熱量計（型式：ＤＳＣ２２０）を用いて、未延伸フィルム５ｍｇを、−４０℃から１２０℃まで、昇温速度１０℃／分で昇温し、得られた吸熱曲線より求めた。ガラス転移温度以下のベースラインの延長線と遷移部における最大傾斜を示す接線との交点の温度をガラス転移温度（Ｔｇ）とした。【００６６】
［収縮仕上り性］
熱収縮性フィルムに、予め東洋インキ製造（株）の草・金・白色のインキで３色印刷を施した。そして、印刷したフィルムの両端部をジオキソランで接着することにより、円筒状のラベル（熱収縮性フィルムの主収縮方向を周方向としたラベル）を作製し、それを裁断した。ラベルの収縮方向の直径は７０ｍｍであった。しかる後、Fuji Astec Inc 製スチームトンネル（型式；ＳＨ−１５００−Ｌ）を用い、通過時間５秒、ゾーン温度９０℃で、５００ｍｌのＰＥＴボトル（胴直径 ６２ｍｍ、ネック部の最小直径２５ｍｍ）に熱収縮させることにより、ラベルを装着した。なお、装着の際には、ネック部においては、直径３０ｍｍの部分がラベルの一方の端になるように調整した。収縮後の仕上がり性の評価は目視で行い、基準は下記の通りとした。【００６７】
［ラベルの収縮歪み］
収縮後の仕上り性の評価として、装着されたラベル上部の３６０度方向の歪みをゲージを使用して測定し、歪みの最大値を求めた。以下の基準に従って評価した。
○：最大歪み １．５ｍｍ未満
×：最大歪み １．５ｍｍ以上【００６８】
［ラベル収縮不足］
上記したラベル収縮状態を以下の基準に従って評価した。
○：装着したラベルと容器との間に弛みが無く収縮している。
×：ラベルと容器の間に収縮不足による弛みがある。【００６９】
［ラベルのシワ］
上記したラベルの収縮歪みの条件と同一の条件で、シワの発生状態を、以下の基準に従って評価した。
○：大きさ１．５ｍｍ以上のシワの数が２個以下。
×：大きさ１．５ｍｍ以上のシワの数が３個以上。【００７０】
［エージング後の収縮仕上り性］
温度３０℃湿度６５％の条件化で６７２時間エージングした後の熱収縮性フィルムに、予め東洋インキ製造（株）の草・金・白色のインキで３色印刷を施した。そして、印刷したフィルムの両端部をジオキソランで接着することにより、円筒状のラベル（熱収縮性フィルムの主収縮方向を周方向としたラベル）を作製し、それを裁断した。ラベルの収縮方向の直径は７０ｍｍであった。しかる後、Fuji Astec Inc 製スチームトンネル（型式；ＳＨ−１５００−Ｌ）を用い、通過時間５秒、ゾーン温度９０℃で、５００ｍｌのＰＥＴボトル（胴直径 ６２ｍｍ、ネック部の最小直径２５ｍｍ）に熱収縮させることにより、ラベルを装着した。なお、装着の際には、ネック部においては、直径３０ｍｍの部分がラベルの一方の端になるように調整した。収縮後の仕上がり性の評価は目視で行い、基準は下記の通りとした。
収縮仕上り性の評価は上記「ラベルの収縮歪み」、「ラベル収縮不足」、「ラベルのシワ」と同じである。【００７１】
＜ポリエステル原料の調製＞
ジメチルテレフタレート（ＤＭＴ）および以下に記載の各グリコール成分を用いて、エステル交換を経て重縮合を行う公知の方法により、原料Ａ〜Ｈを得た。
原料A：ネオペンチルグリコール２５モル％とジエチレングリコール１２モル％とエチレングリコール６３モル％と テレフタル酸とからなるポリエステル。  極限粘度０．６９ｄｌ／ｇ。
原料B：ネオペンチルグリコール３０モル％とジエチレングリコール８モル％とエチレングリコール６２モル％と テレフタル酸とからなるポリエステル。  極限粘度０．６０ｄｌ／ｇ。
原料C：ネオペンチルグリコール１８モル％とジエチレングリコール１５モル％とエチレングリコール６７モル％と テレフタル酸とからなるポリエステル。  極限粘度０．６５ｄｌ／ｇ。
原料D：ネオペンチルグリコール２５モル％とジエチレングリコール５モル％とエチレングリコール７０モル％と テレフタル酸とからなるポリエステル。  極限粘度０．６５ｄｌ／ｇ。
原料E：ネオペンチルグリコール１１モル％とジエチレングリコール１２モル％とエチレングリコール７７モル％と テレフタル酸とからなるポリエステル。  極限粘度０．６５ｄｌ／ｇ。  
原料Ｆ：ネオペンチルグリコール１８モル％とジエチレングリコール１５モル％とエチレングリコール６７モル％と テレフタル酸とからなるポリエステル。  極限粘度０．８５ｄｌ／ｇ。  
なお、上記ポリエステルの製造の際には、滑剤としてＳｉＯ2（富士シリシア社製サイリシア２６６）をポリエステルに対して６００ｐｐｍの割合で添加した。なお、表中のＥＧはエチレングリコール、ＤＥＧはジエチレングルコール、ＮＰＧはネオペンチルグリコールである。なお、各ポリエステルは、適宜チップ状にした。【００７２】
実施例、比較例で使用したポリエステル原料の組成、実施例、比較例におけるフィルムの樹脂組成と製造条件を、それぞれ表１、表２に示す。【００７３】
【表１】
2020026972.tif 000002
【００７４】
【表２】
2020026972.tif 000003
【００７５】
実施例１
原料Ａを押出機に投入した。この樹脂を２７０℃で溶融させて、２３０℃まで冷却しながらＴダイから押出し、表面温度２５℃に冷却された回転する金属ロールに巻き付けて急冷することにより、厚さ１４６μｍの未延伸フィルムを得た。このときの未延伸フィルムの引取速度（金属ロールの回転速度）は、約２０ｍ／ｍｉｎであった。未延伸フィルムのＴｇは６８℃であった。得られた未延伸フィルムを縦延伸機へ導き、表面温度がＴｇ＋７℃のロールで予熱し、赤外線ヒータでフィルム温度がＴｇ＋２２℃で５倍延伸を行った。縦延伸後のフィルムを表面温度Ｔｇ＋１２℃の延伸後の加熱ロールへ導き、ロールの速度差を利用して長手方向へ３％リラックスした。リラックス後のフィルムを表面温度Ｔｇ−４０℃の冷却ロールで冷却した。その後、両縁部を裁断除去して幅５００ｍｍでロール状に巻き取ることによって、厚さ３０μｍの縦一軸延伸フィルムを所定の長さにわたって連続的に製造した。得られたフィルムの特性を上記した方法によって評価した。評価結果を表３に示す。エージング前後の物性変化が少なく、良好な結果であった。【００７６】
実施例２
原料Ａを原料Ｂに変更した以外は実施例１と同様の方法で厚さ３０μｍのフィルムを製造した。Ｔｇは６９℃だった。評価結果を表３に示す。実施例１同様に良好な結果であった。【００７７】
実施例３
原料Ａを原料Ｃに変更した以外は実施例１と同様の方法で厚さ３０μｍのフィルムを製造した。Ｔｇは６７℃だった。評価結果を表３に示す。実施例１同様に良好な結果であった。【００７８】
実施例４
原料Ａを押出機に投入した。この樹脂を２７０℃で溶融させて、２３０℃まで冷却しながらＴダイから押出し、表面温度２５℃に冷却された回転する金属ロールに巻き付けて急冷することにより、厚さ１４６μｍの未延伸フィルムを得た。このときの未延伸フィルムの引取速度（金属ロールの回転速度）は、約２０ｍ／ｍｉｎであった。未延伸フィルムのＴｇは６８℃であった。得られた未延伸フィルムをテンターに導き、フィルムの表面温度がＴｇ＋１７℃で予熱した後に、フィルムの表面温度がＴｇ＋５℃になるよう冷却しながら幅方向に５倍で延伸した。次にフィルムの表面温度がＴｇ＋１１℃になるよう加熱しながら、幅方向に３％弛緩（リラックス）した。その後、冷却し、両縁部を裁断除去して幅１０００ｍｍでロール状に巻き取ることによって、厚さ３０μｍの一軸延伸フィルムを所定の長さにわたって連続的に製造した。得られたフィルムの特性を上記した方法によって評価した。評価結果を表３に示す。エージング前後の物性変化が少なく、良好な結果であった。【００７９】
実施例５
原料Ａを原料Ｂに変更した以外は実施例４と同様の方法で厚さ３０μｍのフィルムを製造した。Ｔｇは６９℃だった。評価結果を表３に示す。実施例４同様に良好な結果であった。【００８０】
実施例６
原料Ａを原料Ｃに変更した以外は実施例１と同様の方法で厚さ３０μｍのフィルムを製造した。Ｔｇは６７℃だった。評価結果を表３に示す。実施例４同様に良好な結果であった。【００８１】
比較例１
原料Ａを原料Ｄに変更した以外は実施例１と同様の方法で厚さ３０μｍのフィルムを製造した。評価結果を表３に示す。実施例１に対して、エージング前の収縮仕上り性は良好であったが、エージング後の７０℃の縦方向収縮率が低く（エージングによる低下が大きい）、エージング前と同じ条件で収縮仕上げを行うと収縮仕上り性に劣る結果であった。【００８２】
比較例２
原料Ａを原料Ｅに変更した以外は実施例１と同様の方法で厚さ３０μｍのフィルムを製造した。評価結果を表３に示す。実施例１に対して、９０℃における縦収縮率が低く、収縮仕上り性に劣る結果であった。【００８３】
比較例３
原料Ａを原料Ｆに変更した。また原料の溶融温度や押出し温度を２７０℃で実施した。これは原料の極限粘度が高く、押出し温度が低いと押出し機械への負荷が大きくなって押出しが困難となったためである。それ以外は実施例３と同様の方法で厚さ３０μｍのフィルムを製造した。評価結果を表３に示す。実施例３に対して、収縮応力が高く、収縮仕上り性に劣る結果であった。また欠点数が多かった。【００８４】
【表３】
2020026972.tif 000004
【産業上の利用可能性】
【００８５】
本発明の熱収縮性ポリエステル系フィルムは、高い熱収縮率を有しているにも関わらず、エージング後の熱収縮率収縮の低下が少なく、かつ欠点も少ないのでラベル用途に好適に用いることができる。本発明の熱収縮性ポリエステル系フィルムがラベルとして用いられて得られた容器等の包装体は美麗な外観を有するものである。また、本発明の非晶性のフィルム用共重合ポリエステル原料は、該熱収縮性ポリエステル系フィルム製造用に好適に用いられるものである。
【国際調査報告】
2020026972.tif 000005
2020026972.tif 000006
2020026972.tif 000007
2020026972.tif 000008